(57)【要約】  本発明は、カチオンＣｒ（ＩＩＩ）の塩及び／又は錯体の使用に基づいて、先行技術分野において既知であり、説明されている技術を使用して、ポリマーの金属化又はコーティングの前に、ポリマーのエッチング処理浴の新しい製剤に関係する。本発明の製剤は、Ｃｒ（ＩＩＩ）塩及び／又は錯体を伴い、Ｃｒ（ＩＩＩ）は、酸素原子、硫黄原子、若しくは窒素原子、又はこれらの原子のいくつかを介してクロムに配位する、少なくとも１つ若しくはいくつかの一座配位子、二座配位子、三座配位子、四座配位子、五座配位子、六座配位子、又は架橋配位子に配位される。ポリマー断片が、上に記載されるエッチング製剤でエッチングされると、金属コーティングは、金属化の場合、化学浴及びめっき浴によって、又は塗料若しくは別の有機コーティングによって塗布される。【特許請求の範囲】
【請求項１】
Ｃｒ（ＩＩＩ）配位錯体の使用に基づく化学的な加工を通して、熱可塑性、熱安定性、又はエラストマーのポリマーを含むポリマー材料の酸エッチング製剤の使用であって、前記製剤の目的が、化学浴又は有機コーティングの適用を通して前記ポリマー材料を金属化することであり、前記エッチング浴中の酸の濃度が、１０％〜最大９８％であり得る、製剤の使用。
【請求項２】
請求項１に記載のポリマー材料を後で金属化又は有機コーティングするための、ポリマー材料の酸エッチング浴製剤の使用であって、前記クロム（ＩＩＩ）錯体が、酸素原子、硫黄原子、若しくは窒素原子を介して、又はこれらの原子のうちのいくつかを介して前記クロムに配位する、少なくとも１つ若しくはいくつかの一座配位子、二座配位子、三座配位子、四座配位子、五座配位子、六座配位子、又は架橋配位子の使用に基づく、製剤の使用。
【請求項３】
前記配位子が、ホルメート、アセテート、プロパノエート、ブタノエート、ベンゾエート、フェニルアセテート、フェニルプロピオネート、シアナメート、アルキルベンゾエート、ピルベート、レブリネート、シトレート、イソシトレート、アコニテート、トリメリタート、グリシネート、バリネート、ロイシネート、トレオニネート、リシネート、トリプトファネート、ヒスチダネート、フェニルアラニネート、イソロイシネート、アルギニネート、メチオニネート、アラニネート、プロリネート、セリネート、システイネート、アスパラギネート、グルタミネート、チロシネート、アスパルテート、ポリアスパラテート、グルタメート、システイネート、ホモシステイネート、オルミチネート、ニコチネート、オキサレート、プロパノジオエート、ブタンジオエート、ペンタノジオエート、ヘキサノジオエート、マレエート、フマレート、フタレート、イソフタレート、テレフタレート、タルトレート、イタコネート、メサコネート、シトラコネート、グリコレート、ラクテート、マンデレート、サリチレート、グルコネート、エチレンジアミンテトラアセテート、ニトリロトリアセテート、イミノジスクシネート、エチレノ（ethyleno）ジアミンジスクシネート、メチルグリシンジアセテート、Ｎ，Ｎ，グルタメートジアセテート、シクロヘキシレンジニトリロテトラアセテート、ジエチレノトリアミナペンタアセテート（diethylenotriamainapentaacetate）、アミノエチルエチレングリコールテトラアセテート、トリエチレンテトラミナヘキサアセテート（tryethylentetraminahexaacetate）、ジヒドロキシエチルグリシネート、イミノジアセテート、オキサメート、ニトリロトリプロピオネート、エチレノジアミンジプロピオネート、チオジプロピオネート、ジチオジプロピオネート、アミノプロパノエート、アミノペンタノエート、アミノヘキサノエート、２−アミノベンゾエート、３−アミノベンゾエート、４−アミノベンゾエート、３−シクロヘキシルアミン−プロピルアミン、エチレノジアミン、１，３−ジアミノプロパン、ジメチルアミノプロピルアミン、ジエチルアミノプロピルアミン、ビス（３−アミノプロピル）−メチルアミン、ジエチレノトリアミン、ジプロピレノライミン（dipropylenotraimine）、トリエチレンテトラミン、テトラエチレノペンタミン（tetraethylenopentamine）、ポリアミン、３−（２−アミノエチル）アミノ−プロピルアミン、Ｎ，Ｎ’−ビス（３−アミノプロピル）エチレノジアミン、ネオペンタンテジアミン（neopentante diamine）、シクロヘキサノジアミン、ヘキサノ−１，６−ジアミン、イミダゾール、１−メチルイミダゾール、２−メチルイミダゾール、１，２−ジメチルイミダゾール、２−エチルイミダゾール、２−エチル−４−メチル−イミダゾール、Ｎ−（３−アミノプロピル）−イミダゾール、ピラゾール、ニシアナミド（nicyanamide）、ビピリジン、フェナントロリン、好ましくは：ホルメート、アセテート、プロピオネート、グリシネート、アルギニネート、アスパルテート、ポリアスパルテート、グルタメート、ニコチネート、オキサレート、プロパンジオエート、ブタンジオエート、ペンタンジオエート、ヘキサンジオエート、マレエート、フマレート、フタレート、サリチレート、タルトレート���シトレート、グリコレート、ラクテート、グルコネート、エチレンジアミンテトラアセテート、ニトリロトリアセテート、２−アミノベンゾエート、より好ましくは、オキサレート、プロパンジオエート、ブタンジオエート、マレエート、フマレート、フタレート、グリコレート、ラクテート、サリチレート、グリシネート、グルタメート、又はそれらのブレンドの中に見出される、請求項２に記載の製剤の使用。
【請求項４】
存在するＣｒ（ＩＩＩ）錯体の濃度が、２ｍＭ〜２Ｍ、より好ましくは５ｍＭ〜１Ｍ、更により好ましくは０．０１Ｍ〜０．４Ｍの範囲である、請求項１〜３に記載の製剤の使用。
【請求項５】
前記酸が、硫酸、アミノ硫酸（スルファミン）酸、リン酸、二リン酸、メタリン酸、ポリリン酸、メタンスルホン酸、エタンスルホン酸、プロパンスルホン酸、ベンゼンスルホン酸、トルエンスルホン酸、クメンスルホン酸、アルキルベンゼンスルホン酸、モノアルキルリン酸、ジアルキルリン酸、イセチオン酸、過塩素酸、塩素酸、硝酸、トリフルオロフルオロメタスルホン酸、トリフルオロ酢酸、テトラフルオロホウ酸、ヘキサフルオロリン酸、ヘキサフルオロケイ酸、フッ化水素酸、ホウ酸、又はこれらのブレンド；好ましくは硫酸、アミノ硫酸（スルファミン）酸、リン酸、二リン酸、メタリン酸、ポリリン酸、メタンスルホン酸、エタンスルホン酸、プロパンスルホン酸、ベンゼンスルホン酸、トルエンスルホン酸、クメンスルホン酸、アルキルベンゼンスルホン酸、モノアルキルリン酸、ジアルキルリン酸、又はそれらのブレンド、並びにより好ましくは硫酸、リン酸、又はそれらのブレンドであり得る、請求項１〜４に記載のポリマー材料の金属化又は有機コーティングのための酸エッチング製剤の使用。
【請求項６】
酸の重量パーセントが、２０％〜９８％、より好ましくは４０％〜９５％、更により好ましくは５５％〜９２％である、請求項１〜５に記載のポリマー材料の金属化又は有機コーティングのための酸エッチング製剤の使用。
【請求項７】
作業温度が、１０℃〜９５℃、より好ましくは１５℃〜８０℃、更により好ましくは２０℃〜７０℃である、請求項１〜６に記載の製剤の使用。
【請求項８】
エッチング時間が、３０秒〜１時間、より好ましくは１分〜４５分、更により好ましくは２分〜３０分である、請求項１〜７に記載の製剤の使用。
【請求項９】
前記ポリマー材料の有機コーティングが、塗料、ワニス、又は他の有機コーティングによるものである、請求項１〜８に記載の製剤の使用。
【発明の詳細な説明】
【技術分野】
【０００１】
本発明は、カチオンＣｒ（ＩＩＩ）の塩及び／又は錯体の使用に基づいて、先行技術分野において既知であり、説明されている技術を使用して、ポリマーの金属化又はコーティングの前の、ポリマーのエッチング処理浴に関係する。
【背景技術】
【０００２】
現在、ポリマー、主にＡＢＳ、並びにＡＢＳポリカーボネート、ポリアミド、ポリプロピレン、及び熱安定性ポリマーなどのポリマーのブレンドの前処理浴、処理、及びエッチングの技術開発及び工業用途は、ポリマー生地中の無機装填物及び他の添加物の添加の有無にかかわらず、酸化状態ＶＩで、クロム塩を含有する水性浴の使用に基づく。浴は、概して、硫酸及びクロム（ＶＩ）化合物、主にクロム酸、クロムトリオキシド、又はジクロメートを、最大４００ｇｒ／ｌの濃度で含有する。
【０００３】
この表面処理加工又はエッチングは、初期の重要な処理であり、次いで、活性化、促進、無電解ニッケルの析出、銅、銅電着、ニッケル、及び更にクロム仕上げの複数の官能化層のシステムが、それらの対応する中間洗浄と共に適用され、その表面上で金属化されたプラスチックをもたらす。
【０００４】
有機又は塗装コーティングを用いて、上に記載されるエッチング表面処理の初期の重要な加工の後、プラスチックは、先行技術で現在利用可能な異なる方法のうちの１つを使用してコーティング又は塗装される。
【０００５】
適切な前処理又はエッチングと、いくつかの更なる理想的な処理との組み合わせのみが、必要とされるそれぞれの用途に必要な全ての重要な要件を提供し、初期のエッチング処理は、加工全体の必須因子である。
【０００６】
エッチングに使用される酸化状態ＶＩのクロム塩は、人間に対して有毒で発癌性があることが証明されており、これらのクロム（ＶＩ）塩の任意の使用、具体的には、ポリマー処理及びエッチング浴におけるそれらの使用に取って代わるものへの関心につながっている。
【０００７】
米国特許第８６０３３５２（Ｂ１）号及び米国特許出願公開第２０１３０１８６７７４号に示されるように、他の化学酸化体のためのＣｒ塩（ＶＩ）、主に、酸性及び塩基性媒体中のＭｎ（ＶＩＩ）、Ｍｎ（ＶＩ）の塩、並びに更にはＭｎ（ＩＩＩ）の塩を含有する浴の代わりとなる、異なる選択肢が提案されている。
【０００８】
しかしながら、Ｍｎ塩に基づくこれらのシステムは、同じ接着性を生み出さず、ポリマー片の金属化又は後期のコーティングがもたらされ、Ｍｎ塩の還元生成物を除去する必要があるため、非常に複雑な洗浄を必要とする。浴はまた、経時的に不安定であり、工業用途では短い時間持続する。
【０００９】
代替的に、ドイツ特許第１９７４０４３１（Ｃ１）号のような過酸化水素、米国特許第６５５９２４２（Ｂ１）号のような鉄及び／又は銅の過酸化物及び塩、遷移金属の塩化物配位子とのアニオン性錯体（米国特許第４５６８５７１（Ａ）号）、有機溶媒中の遷移金属の有機金属化合物（欧州特許第００８１１２９（Ａ１）号）、及び弱酸性水性媒体中で錯体を使用しない遷移金属のクロライド又はニトレートの塩（米国特許出願公開第２００７００９９４２５（Ａ１）号）に基づくシステムが提案されている。
【００１０】
現在、いずれの場合も、とりわけ、Ｃｒ（ＶＩ）塩に基づく処理によって得ることができる、自動化セクタによって要求される最終接着要件に適用可能な結果は得られていない。この論題に関する査読記事が最近公開された。Ｐｌａｔｉｎｇ  ｏｎ  ａｃｒｙｌｏｎｉｔｒｉｌｅ−ｂｕｔａｄｉｅｎｅ−ｓｔｙｒｅｎｅ（ＡＢＳ）ｐｌａｓｔｉｃ：Ａ  ｒｅｖｉｅｗ．Ｊｏｕｒｎａｌ  ｏｆ  Ｍａｔｅｒｉａｌｓ  Ｓｃｉｅｎｃｅ  ２０１６，５１，３６５７−３６７４。したがって、先行技術分野では、ポリマーに対する他の種類の金属化又はコーティングをもたらす接着、時間及び使用に対する浴の安定性、安全特性、人々及び環境に対する非毒性、回復の容易さ、リサイクル、又はそれらの処理浴の環境的に適切な条件でのＣｒ（ＶＩ）なしでの除去の点で効率的なエッチング浴が必要とされている。
【発明の概要】
【００１１】
本発明の目的は、酸性媒体中に塩及び／又はクロム（ＩＩＩ）錯体を含有する水溶液の使用によるポリマーの前処理、処理、及び／又はエッチングである。
【００１２】
本発明は、塩のように添加され、酸素原子、硫黄原子、又は窒素原子を介してクロムに配位する、少なくとも１つ若しくはいくつかの一座配位子、二座配位子、三座配位子、四座配位子、五座配位子、六座配位子、又は架橋配位子に化学的に配位する、カチオンＣｒ（ＩＩＩ）を使用することに基づく。
【００１３】
本処理は、物理的及び化学的の両方で有機ポリマーの表面を改質するために有機ポリマーに適用され、その結果、ポリマーの表面上で、先行技術分野において現在説明されている技術によって被着されるか、又は金属化され得るコーティングを作製することが可能である。
【発明を実施するための形態】
【００１４】
ポリマーの、化学浴を介した金属によるコーティング、又は有機コーティングによるコーティングは、エッチング処理を事前に必要とするため、コーティングされるポリマーの表面は、最終生成物の用途要件を満たすように、十分被着性がある。
【００１５】
このエッチング処理加工が使用されるポリマーは、ＡＢＳのような熱可塑性ポリマー、ポリカーボネート、ポリアミド、ＰＶＣ、ポリカーボネート、ポリエステル、ポリアセタール、ポリオレフィンなどの他のポリマーとのＡＢＳブレンド、エポキシ樹脂、不飽和ポリエステル樹脂、ビニルエステルエポキシ樹脂などの熱安定性ポリマー、又はＳＢＲ及びＥＰＤＭゴムなどのエラストマー若しくは市場で入手可能な異なるタイプの熱可塑性エラストマーポリマーである。ポリマーは、石英、炭酸カルシウム、ウォラストナイト、シリケート、タルクなどの異なるタイプの無機充填物、並びにそれらの加工のために、押出、射出、ホットプレート上での成形、又は熱安定性ポリマー若しくはエラストマーポリマー中で物体、プレート、若しくは形態を製造するために使用される異なる技術で必要な対応する添加物を含有し得る。
【００１６】
ポリマー表面処理又はエッチング加工は、処理又はエッチング浴のある特定の組成物、並びに制御された温度及び時間でのこれらの浴の作用又は処理など、いくつかの先行要件を有する加工である。
【００１７】
エッチング加工の必要条件：
あらかじめ処理される基材の表面は、汚染物質、グリース、腐食性生成物、及び他の材料を含まないものとする。したがって、ベース基材の適切な調製は、加工前の推奨可能な要件であるが、厳密に必要なものではない。基材の用事調製は、先行技術分野において周知である。
【００１８】
エッチング加工で使用される浴の組成物は、水性浴である。
浴は、塩又はクロム（ＩＩＩ）錯体を添加することによって調製され、配位子の酸素原子、硫黄原子、又は窒素原子を介してクロムに配位する、少なくとも１つ若しくはいくつかの一座配位子、二座配位子、三座配位子、四座配位子、五座配位子、六座配位子、又は架橋配位子の使用に基づく。
【００１９】
とりわけ、酸化状態（ＩＩＩ）でクロムに使用され得る配位子は、ホルメート、アセテート、プロパノエート、ブタノエート、ベンゾエート、フェニルアセテート、フェニルプロピオネート、シアナメート、アルキルベンゾエート、ピルベート、レブリネート、シトレート、イソシトレート、アコニテート、トリメリタート、グリシネート、バリネート、ロイシネート、トレオニネート、リシネート、トリプトファネート、ヒスチダネート、フェニルアラニネート、イソロイシネート、アルギニネート、メチオニネート、アラニネート、プロリネート、セリネート、システイネート、アスパラギネート、グルタミネート、チロシネート、アスパルテート、ポリアスパラテート、グルタメート、システイネート、ホモシステイネート、オルミチネート、ニコチネート、オキサレート、プロパノジオエート、ブタンジオエート、ペンタノジオエート、ヘキサノジオエート、マレート、フマレート、フタレート、イソフタレート、テレフタレート、タルトレート、イタコネート、メサコネート、シトラコネート、グリコレート、ラクテート、マンデレート、サリチレート、グルコネート、エチレンジアミンテトラアセテート、ニトリロトリアセテート、イミノジスクシネート、エチレノ（ethyleno）ジアミンジスクシネート、メチルグリシンジアセテート、Ｎ，Ｎ，グルタメートジアセテート、シクロヘキシレンジニトリロテトラアセテート、ジエチレノトリアミナペンタアセテート（diethylenotriamainapentaacetate）、アミノエチルエチレングリコールテトラアセテート、トリエチレンテトラミナヘキサアセテート（tryethylentetraminahexaacetate）、ジヒドロキシエチルグリシネート、イミノジアセテート、オキサメート、ニトリロトリプロピオネート、エチレノジアミンジプロピオネート、チオジプロピオネート、ジチオジプロピオネート、アミノプロパノエート、アミノペンタノエート、アミノヘキサノエート、２−アミノベンゾエート、３−アミノベンゾエート、４−アミノベンゾエート、３−シクロヘキシルアミン−プロピルアミン、エチレノジアミン、１，３−ジアミノプロパン、ジメチルアミノプロピルアミン、ジエチルアミノプロピルアミン、ビス（３−アミノプロピル）−メチルアミン、ジエチレノトリアミン、ジプロピレノライミン（dipropylenotraimine）、トリエチレンテトラミン、テトラエチレノペンタミン（tetraethylenopentamine）、ポリアミン、３−（２−アミノエチル）アミノ−プロピルアミン、Ｎ，Ｎ’−ビス（３−アミノプロピル）エチレノジアミン、ネオペンタンテジアミン（neopentante diamine）、シクロヘキサノジアミン、ヘキサノ−１，６−ジアミン、イミダゾール、１−メチルイミダゾール、２−メチルイミダゾール、１，２−ジメチルイミダゾール、２−エチルイミダゾール、２−エチル−４−メチル−イミダゾール、Ｎ−（３−アミノプロピル）−イミダゾール、ピラゾール、ニシアナミド（nicyanamide）、ビピリジン、フェナントロリン、又はそれらのブレンドである。
【００２０】
使用される配位子は、好ましくは、ホルメート、アセテート、プロピオネート、グリシネート、アルギニネート、アスパルテート、ポリアスパラテート、グルタメート、ニコチネート、オキサレート、プロパノジオエート、ブタンジオエート、ペンタノジオエート、ヘキサノジオエート、マレート、フマレート、フタレート、サリチレート、タルトレート、シトレート、グリコレート、ラクテート、エチレンジアミンテトラアセテート、ニトリロトリアセテート、２−アミノベンゾエートである。使用される配位子は、最も好ましくは、オキサレート、プロパノジオエート、ブタンジオエート、マレート、フマレート、フタレート、グリコレート、ラクテート、サリチレート、グリコレート、グルタメート、又はそれらのブレンドである。
【００２１】
浴中に含有されるクロム（ＩＩＩ）錯体は、例えば、「Ｃｏｍｐｌｅｘ  Ｉｏｎｓ  ｏｆ  Ｃｈｒｏｍｉｕｍ．ＩＩＩ．Ｒｅａｃｔｉｏｎｓ  ｂｅｔｗｅｅｎ  Ｈｅｘａｑｕｏｃｈｒｏｍｉｕｍ（ＩＩＩ）ａｎｄ  Ｏｘａｌａｔｅ  ｌｏｎｓ」、Ｒａｎｄａｌｌ  Ｅ．Ｈａｍｍ、Ｒｏｂｅｒｔ  Ｅ．Ｄａｖｉｓ  Ｊ．Ａｍ．Ｃｈｅｍ．Ｓｏｃ．，１９５３、７５、ｐｐ３０８５−３０８９（１９５３）に記載のオキサレートタイプの錯体ついての科学文献において示唆されているように、上記の配位子との調製及び単離されたクロム（ＩＩＩ）錯体の形態で浴に添加され得る。
【００２２】
Ｃｒ（ＩＩＩ）錯体はまた、例えば、米国特許第３９００６８９号に記載のフマレートタイプの錯体について示唆されているように、必要な錯体を構成するクロム（ＩＩＩ）塩及び配位子の別個の添加によって、浴中でその場で形成され得る。
【００２３】
クロム（ＩＩＩ）錯体をその場で形成する場合、これらの錯体の出発塩は、無機アニオン又は有機アニオン塩、例えば、クロライド、ブロマイド、ペルクロレート、ヒドロキシド、オキシド、スルフェート、スルファイト、スルフィド、ニトレート、ニトライト、ホスファート、ジホスファート、メタホスファート、ポリホスファート、ボレート、シリケート、ホルメート、アセテート、ラクテート、メタンスルホネート、エタンスルホネート、プロパンスルホネート、ブタンスルホネート、カルボキレート、アルキルホスフェート、又はそれらのブレンドであり得る。これらの塩が水浴に添加されると、錯体を形成するために、この浴に、それらのプロトン化した形態、又はアルカリ若しくはアルカリ土類金属の塩の形態、あるいは遊離形態で、この浴に添加される。このようにして、エッチング浴に必要とされるクロム（ＩＩＩ）錯体が得られる。
【００２４】
最後に、化学反応又は使用される配位子の還元形態、及びＣｒ（ＶＩ）化合物の浴への添加によって、エッチング浴中で必要とされるＣｒ（ＩＩＩ）錯体を得ることも可能であり、これは、錯体が還元剤である場合に共に形成される配位子の直接作用によって、あるいはアスコルビン酸、アスコルベート、チオスルフェート、スルフィート、スルフィド、ニトリート、フォスファイト、ハイポホスファイト、ホルムアルデヒドスルホキシレート、ジチオナイト、オキサレート、アルカリ金属若しくはアルカリ土類金属のカルボキレート、ヒドラジン及びその誘導体、ヒドロキシルアミン、又は従来技術分野で既知の任意の他の還元剤などの異なる還元剤を配位子に添加することにより、酸化状態の錯体（ＩＩＩ）に還元される。
【００２５】
浴中に存在するＣｒ（ＩＩＩ）錯体の濃度は、２ｍＭ〜２Ｍ、より好ましくは５ｍＭ〜１Ｍ、更により好ましくは０．０１Ｍ〜０．４Ｍであり得る。
【００２６】
示唆されるＣｒ（ＩＩＩ）錯体は、酸水性媒体中で使用され、エッチング浴中に含有される酸は、硫酸、アミノ硫酸（スルファミン）酸、リン酸、二リン酸、メタリン酸、ポリリン酸、メタンスルホン酸、エタンスルホン酸、プロパンスルホン酸、ブタンスルホン酸、アルカンスルホン酸、ベンゼンスルホン酸、トルエンスルホン酸、クメンスルホン酸、アルキルベンゼンスルホン酸、モノアルキルリン酸、ジアルキルリン酸、イセチオン酸、過塩素酸、塩素酸、硝酸、トリフルオロフルオロメタスルホン酸、トリフルオロ酢酸、テトラフルオロホウ酸、ヘキサフルオロリン酸、ヘキサフルオロケイ酸、フッ化水素酸、ホウ酸、又はそれらのブレンドであり得る。好ましくは、エッチング浴中に存在する酸は、硫酸、リン酸、二リン酸、メタリン酸、ポリリン酸、メタンスルホン酸、エタンスルホン酸、プロパンスルホン酸、ベンゼンスルホン酸、トルエンスルホン酸、クメンスルホン酸、アルキルベンゼンスルホン酸、モノアルキルリン酸、ジアルキルリン酸、又はそれらのブレンドであり得、より好ましくは、エッチング浴中に存在する酸は、硫酸、リン酸、又はそれらのブレンドであり得る。
【００２７】
エッチング浴中の酸の濃度は、質量／質量パーセント中に含有される酸の合計を考慮すると、１０％〜最大９８％、好ましくは４０％〜９５％、より好ましくは５５％〜９２％であり得、残部は、Ｃｒ（ＩＩＩ）錯体及び水である。この酸の合計は、２つ以上の酸の混合物から構成され得る。
【００２８】
エッチング浴の使用温度は、１０℃〜９５℃、より好ましくは１５℃〜８０℃、更により好ましくは２０℃〜７５℃で変動し得る。作業温度に到達するために、処理槽は、その目的のために任意の適切な技術を適用することによって、理想的な作業温度が維持されるまで加熱又は冷却される。
【００２９】
エッチング浴中で処理されるポリマーの任意の形状及びサイズの断片は、３０秒〜１時間、好ましくは１分〜４５分、又はより好ましくは２分〜３０分間の期間にわたってエッチング浴中に浸される。
【００３０】
本発明で言及されるエッチング加工の後、必要な洗浄段階が、現在の先行技術において既知の特性を有する水、水溶液、又は有機液体で実施される。
【００３１】
洗浄後、必要な特性を有する化学浴を通して、湿式加工を通して金属コーティングを得るために必要な加工が実施される。
【００３２】
代替的に、洗浄後に、ワニス又は塗料などのポリマーコーティングが処理された断片上に置かれる場合には、断片を乾燥させても、乾燥させなくてもよい。
【実施例】
【００３３】
以下の実施例で使用される基材は、対応する熱可塑性ポリマー：ＡＢＳ、ＡＢＳ−ポリカーボネート、ポリアミド６、２０％のウォラストナイト無機充填物を有するポリアミド６、ポリプロピレン、又は２０の％タルク無機充填物を有するポリプロピレンの注入によって得られる基材である。
【００３４】
熱安定性基材は、従来技術分野において既知の方法によって硬化され、これらは、４０％ガラス繊維を有する不飽和ポリエステル樹脂、及び４０％ガラス繊維を有するエポキシ樹脂である。
【００３５】
全ての場合において、基板をエッチング前に洗浄する。洗浄は、水の浴中、１％のナトリウムドデシルスルフェートの水溶液の浴中に浸漬し、その後２つの水浴中に浸漬して２回すすぐことによって行う。この洗浄の目的は、基材から汚れ及びグリースを除去すること、及び／又はエッチングのための表面を調製することである。断片を調製するための加工に応じて、この洗浄を回避することができる。
【００３６】
エッチング処理は、以下の実施例で提示される対応する浴を用いて実施する。
【００３７】
エッチング加工後、水浴中に浸漬することによって２回以上のすすぎ実施する。
【００３８】
ポリマーをエッチングすると、無電解ニッケルとしても知られる自己触媒無電解ニッケルが、先行技術分野において既知の加工によって堆積される。
２５℃で２分間、活性化浴中への浸漬による処理。水浴中でのすすぎ。２５℃で２分間、促進剤浴中での処理。水浴中ですすぐ。無電解ニッケルの金属化のための、２９℃で８分間の浸漬浴。水浴中に浸漬することによる２回の洗浄。
【００３９】
同様に、エッチングを実施し、基材を乾燥させると、ポリマーが有機塩基又は塗料のコーティングで被覆される。
【００４０】
実施例１
エッチング加工で得られた結果についての参照として、以下の組成物を含むＣｒ（ＶＩ）塩の使用に基づいて、浴中でエッチングを実施する。
エッチング浴は、３８０ｇｒ／Ｌのクロム酸、及び４００ｇｒ／Ｌの濃縮された硫酸を含有する。
【００４１】
エッチングする断片を、２５℃の温度で３分間、浴中に留置する。
【００４２】
実施例２
クロムと配位する配位子がアセテートであり、６２％のＨ2Ｏ；４％のクロムアセテート（ＩＩＩ）；３４％のＨ2ＳＯ4の溶液によって調製する、Ｃｒ（ＩＩＩ）塩に基づくエッチング浴。
エッチングする断片を、２５℃の温度で３分間、浴中に留置する。
【００４３】
実施例３
ベンゾエートがクロムと配位した配位子であり、４０％のＨ2Ｏ；３％のクロムベンゾエート（ＩＩＩ）；５７％のメタンスルホン酸の溶液によって調製する、Ｃｒ（ＩＩＩ）塩に基づくエッチング浴。
エッチングする断片を、２５℃の温度で３分間、浴中に留置する。
【００４４】
実施例４
クロムと配位した配位子がグリシネートであり、２１％のＨ２Ｏ；２．５％のクロムギリシネート（ＩＩＩ）；６５．５％のＨ２ＳＯ４の溶液によって調製する、Ｃｒ（ＩＩＩ）塩に基づくエッチング浴。
エッチングする断片を、２５℃の温度で３分間、浴中に留置する。
【００４５】
実施例５
アミノアルカノエートがクロムと配位した配位子であり、２１％のＨ2Ｏ；２．２％のＣｒＣｌ3・６Ｈ2Ｏ；１．３％のアミノヘキサン酸；３６．５％のＨ3ＰＯ4（水中で７５％の）；３９％のＨ2ＳＯ4の溶液によって調製する、Ｃｒ（ＩＩＩ）塩に基づくエッチング浴。
エッチングする断片を、２５℃の温度で３分間、浴中に留置する。
【００４６】
実施例６
クロムと配位した配位子がシトレートであり、１７％のＨ2Ｏ；１．２％のＣｒ（ＮＯ3）3．９Ｈ2Ｏ；２．６％のクエン酸；３９．７％のＨ3ＰＯ4（水中で７５％の）；３９．５％のＨ2ＳＯ4の溶液によって調製する、Ｃｒ（ＩＩＩ）塩に基づくエッチング浴。
エッチングする断片を、２５℃の温度で３分間、浴中に留置する。
【００４７】
実施例７
クロムと配位した配位子がトリエチレンテトラミンであり、１９％のＨ2Ｏ；０．８％のＣｒ（ＮＯ3）3．９Ｈ2Ｏ；１．１％のトリエチレンテトラミン；３８．４％のＨ3ＰＯ4（水中で７５％の）；４０．７％のＨ2ＳＯ4の溶液によって調製する、Ｃｒ（ＩＩＩ）塩に基づくエッチング浴。
エッチングする断片を、２５℃の温度で３分間、浴中に留置する。
【００４８】
実施例８
クロムと配位した配位子がチオジプロピオネートであり、１８．５％のＨ２Ｏ；０．７％のＣｒＣｌ3・６Ｈ2Ｏ；０．９％のチオジプロピオン酸；３８％のＨ3ＰＯ4（水中で７５％の）；４１．９％のＨ2ＳＯ4の溶液によって調製する、Ｃｒ（ＩＩＩ）塩に基づくエッチング浴。エッチングする断片を、２５℃の温度で３分間、浴中に留置する。
【００４９】
実施例９
クロムと配位した配位子がエチレンジアミンテトラアセテート（ethylenediaminetetraacetate、ＥＤＴＡ）であり、１８％のＨ2Ｏ；０．６％のＣｒ（ＮＯ3）3．９Ｈ2Ｏ；０．３％のエチレンジアミン四酢酸；３９．７％のＨ3ＰＯ4（水中で７５％の）；４１．４％のＨ2ＳＯ4の溶液によって調製する、Ｃｒ（ＩＩＩ）塩に基づくエッチング浴。エッチングする断片を、２５℃の温度で３分間、浴中に留置する。
【００５０】
実施例１０
クロムと配位した配位子がエチレンジアミンテトラアセテート（ＥＤＴＡ）であり、１８．３％のＨ2Ｏ；０．６％のＣｒ（ＮＯ3）3．９Ｈ2Ｏ；０．５％のエチレンジアミン四酢酸の二ナトリウム塩；３９．２％のＨ3ＰＯ4（水中で７５％の）；４１．４％のＨ2ＳＯ4の溶液によって調製する、Ｃｒ（ＩＩＩ）塩に基づくエッチング浴。エッチングする断片を、２５℃の温度で３分間、浴中に留置する。
【００５１】
実施例１１
クロムと配位した配位子がエチレンジアミンテトラアセテート（ＥＤＴＡ）であり、１８％のＨ2Ｏ；０．６％のＣｒ（ＮＯ3）3．９Ｈ2Ｏ；０．３％のエチレンジアミン四酢酸；３９．７％のＨ3ＰＯ4（水中で７５％の）；４１．４％のＨ２ＳＯ４の溶液によって調製する、Ｃｒ（ＩＩＩ）塩に基づくエッチング浴。エッチングする断片を、４０℃の温度で３分間、浴中に留置する。
【００５２】
実施例１２
クロムと配位した配位子がエチレンジアミンテトラアセテート（ＥＤＴＡ）であり、１８％のＨ2Ｏ；２％のＣｒ（ＮＯ3）3．９Ｈ2Ｏ；１％のエチレンジアミン四酢酸；３５．５％のメタンスルホン酸（水中で７５％の）；４３．５％のＨ2ＳＯ4の溶液によって調製する、Ｃｒ（ＩＩＩ）塩に基づくエッチング浴。エッチングする断片を、２５℃の温度で３分間、浴中に留置する。
【００５３】
実施例１３
クロムと配位した配位子がフマレートであり、１８％のＨ2Ｏ；０．６％のＣｒ（ＮＯ3）3．９Ｈ2Ｏ；０．３％のフマル酸；３９．７％のＨ3ＰＯ4（水中で７５％の）；４１．４％のＨ2ＳＯ4の溶液によって調製する、Ｃｒ（ＩＩＩ）塩に基づくエッチング浴。エッチングする断片を、２５℃の温度で３分間、浴中に留置する。
【００５４】
実施例１４
クロムと配位した配位子が、１８％のＨ2Ｏ；０．９％のＣｒ（ＮＯ3）3．９Ｈ2Ｏ；０．６％のシュウ酸Ｈ2Ｃ2Ｏ4．２Ｈ2Ｏ；３９．７％のＨ3ＰＯ4；４０．８％のＨ2ＳＯ4の溶液によるオキサレート化合物である、Ｃｒ（ＩＩＩ）塩に基づくエッチング浴。エッチングする断片を、２５℃の温度で３分間、浴中に留置する。
【００５５】
実施例１５
クロムと配位した配位子が、１７．７％のＨ2Ｏ；１．２％のＣｒ（ＮＯ3）３．９Ｈ２Ｏ；０．６％シュウ酸Ｈ2Ｃ2Ｏ4．２Ｈ2Ｏ；３９．７％のＨ3ＰＯ4（７５％）；４０．８％のＨ2ＳＯ4の溶液によるオキサレート化合物である、Ｃｒ（ＩＩＩ）塩に基づくエッチング浴。エッチングする断片を、２５℃の温度で１５分間、浴中に留置する。
【００５６】
実施例１６
クロムと配位した配位子がサリチレートであり、１８％のＨ２Ｏ；０．６％のＣｒ2Ｏ3；０．８％のサリチル酸；３９．７％のＨ3ＰＯ4（水中で７５％の）；４０．９％のＨ2ＳＯ4の溶液によって調製する、Ｃｒ（ＩＩＩ）塩に基づくエッチング浴。エッチングする断片を、２５℃の温度で３分間、浴中に留置する。
【００５７】
実施例１７
クロムと配位した配位子がサリチレートであり、１８％のＨ２Ｏ；０．６％のＣｒ２Ｏ３；０．８％のサリチル酸；３９．７％のＨ3ＰＯ4（水中で７５％の）；４０．９％のＨ2ＳＯ4の溶液によって調製する、Ｃｒ（ＩＩＩ）塩に基づくエッチング浴。エッチングする断片を、６０℃の温度で３分間、浴中に留置する。
【００５８】
実施例１８
クロムと配位した配位子がグルコネートであり、１８％のＨ2Ｏ；０．６％のＣｒ2（ＳＯ4）3・Ｈ2Ｏ；２％のカルシウムグルコネート；３８％のＨ3ＰＯ4（水中で７５％の）；４１．４％のＨ2ＳＯ4の溶液によって調製する、Ｃｒ（ＩＩＩ）塩に基づくエッチング浴。
エッチングする断片を、２５℃の温度で３分間、浴中に留置する。
【００５９】
金属化された断片は、ポリマー上のコーティングの接着を決定するために一般的に使用される方法のうちの１つである、クロスカット試験（ＩＳＯ  ２４０９）による接着試験を受ける。接着結果は０〜５にスコア付けされ、０は接着性に優れ、剥離法は標準ＤＩＮ  ５３４９４に従う。
【００６０】
断片のエッチング及び金属化後に得られた金属層の接着結果を以下の表に示す。
【００６１】
【表１】
2020537713.tif 000002
【００６２】
塗料又は有機コーティングでコーティングした断片を、４０℃の気流で２時間、乾燥させることによって、浴処理後に調製し、次いで、エアブラシでコーティングする。使用する塗料は、トリエチレングリコールジアクリレートに基づく１００％固体と呼ばれる標準的な種類であり、製造業者の推奨に従って塗布するＵＶ硬化である。
【００６３】
ＩＳＯ２４０９試験を受けた塗料の接着結果：
【００６４】
【表２】
2020537713.tif 000003
【国際調査報告】
2020537713.tif 000004
2020537713.tif 000005
2020537713.tif 000006
2020537713.tif 000007
2020537713.tif 000008
2020537713.tif 000009